КАТАЛИЗАТОРЫ

1. Способ приготовления предшественника кобальтсодержащего катализатора синтеза углеводородов, который включает прокаливание загруженного катализатором носителя, представляющего собой носитель катализатора для нанесения на него соли кобальта, нанесение на носитель соли кобальта и последующее разложение соли кобальта и/или реакцию соли кобальта с кислородом; таким образом, что при прокаливании соль кобальта превращается в оксид кобальта, причем прокаливание включает нагревание носителя катализатора с нанесенной солью в интервале температур 90°C-220°C, с использованием
3
н
одного или нескольких периодов быстрого нагревания в определенном интервале температур, причем нагревание носителя катализатора с нанесенной солью протекает со скоростью по меньшей мере 10°C/мин при скорости газа через носитель катализатора с нанесенной солью по меньшей мере 5 м /кг соли кобальта/час;
одного или нескольких периодов медленного нагревания в определенном интервале температур, причем нагревание носителя катализатора с нанесенной солью протекает со скоростью менее 6°C/мин для прокаливания соли кобальта и получения предшественника кобальтсодержащих катализаторов синтеза углеводородов.
2. Способ по п.1, в котором при нагревании в течение одного или нескольких периодов быстрого нагревания температура носителя катализатора с нанесенной солью повышается по меньшей мере на 10°C.
3. Способ по п.1, в котором один или несколько периодов быстрого нагревания обеспечивают только часть интервала температур от 90°C до 220°C.
4. Способ по п.3, в котором в результате одного или нескольких периодов быстрого нагревания достигается более по меньшей мере 50% интервала температур от 90°C до 220°C.
5. Способ по п.1, в котором используют два или несколько периодов быстрого нагревания, за которыми сразу же следует период медленного нагревания.
6. Способ по п.1, в котором один или несколько периодов медленного нагревания приводит к достижению интервала температур, который не достигают за период(ы) быстрого нагревания.
7. Способ по п.1, в котором прокаливание в течение одного или нескольких периодов быстрого нагрева проводят в реакторе с кипящим слоем (торговая марка Torbed).
8. Способ по п.1, в котором прокаливание проводят также выше 220°C путем одного или нескольких периодов быстрого нагревания для достижения по меньшей мере 50% всего интервала температур выше 90°C.
9. Способ по п.1, в котором скорость нагрева во время периода быстрого нагревания составляет по меньшей мере 15°C/мин.
3
н
10. Способ по п.1, в котором объемная скорость газового потока во время периодов быстрого нагрева составляет по меньшей мере 10 м /кг соли кобальта/час.
11. Способ по п.1, в котором поток газа через носитель катализатора с нанесенной солью также увеличивают во время одного или нескольких периодов медленного нагревания.
3
н
12. Способ по п.11, в котором объемная скорость газового потока во время периодов медленного нагревания составляет по меньшей мере 5 м /кг соли кобальта/час.
13. Способ по п.12, в котором объемная скорость газового потока во время периодов медленного нагревания равна объемной скорости газового потока во время периодов быстрого нагревания.
14. Способ по п.1, в котором скорость нагревания во время периодов медленного нагревания составляет менее 5°C/мин.
15. Способ по п.1, в котором в интервале температур выше 120°C и ниже 190°C присутствует по меньшей мере один период медленного нагревания.
16. Способ по п.1, в котором используют по меньшей мере один период быстрого нагревания, обеспечивающий по меньшей мере часть первого интервала температур нагрева; по меньшей мере один период быстрого нагревания, обеспечивающий по меньшей мере часть второго интервала температур нагревания выше интервала температур в первом интервале температур нагревания; и по меньшей мере один период медленного нагревания между периодом быстрого нагревания в первом интервале температур и периодом быстрого нагревания во втором интервале температур.
17. Способ по п.1, в котором используют по меньшей мере один период быстрого нагревания, обеспечивающий по меньшей мере часть первого интервала температур нагрева; по меньшей мере один период быстрого нагревания, обеспечивающий по меньшей мере часть второго интервала температур нагрева выше интервала температур в первом интервале температур нагрева; по меньшей мере один период быстрого нагревания, обеспечивающий по меньшей мере часть третьего интервала температур нагрева выше интервала температур во втором интервале температур нагрева; по меньшей мере один период медленного нагревания между периодом быстрого нагревания в первом интервале температур и периодом быстрого нагревания во втором интервале температур; и по меньшей мере один период медленного нагревания между периодом быстрого нагревания во втором интервале температур и периодом быстрого нагревания в третьем интервале температур.
18. Способ приготовления катализатора синтеза углеводородов, который включает приготовление предшественника катализатора по любому из пп.1-17 и затем восстановление указанного предшественника катализатора с образованием катализатора.
19. Способ по п.18, в котором катализатор синтеза углеводородов является катализатором синтеза Фишера-Тропша.
20. Способ синтеза углеводородов, включающий приготовление катализатора синтеза углеводородов по п.18 или 19 и контактирование водорода и монооксида углерода при температуре выше 100°C и давлении по меньшей мере 10 бар с катализатором для получения углеводородов и необязательно оксигенатов углеводородов.
21. Способ по п.20, который включает стадию гидрообработки для превращения углеводородов и необязательно их оксигенатов в жидкое топливо и/или химические продукты.